БЕТОННАЯ СМЕСЬ
CONCRETE MIX

Изобретение относится к промышленности строительных материалов.
Известна бетонная смесь, включающая, мас. ч.: портландцемент 1,0; мелкий заполнитель (золошлаковый) 3,6-9,7; измельченную пластмассу (пенополиэтилен) 0,024-0,009; воду 0,6-1,1 [1].
Задача изобретения состоит в повышении прочности бетона.
Технический результат достигается тем, что бетонная смесь, включающая портландцемент, мелкий заполнитель, измельченную пластмассу, воду, в качестве измельченной пластмассы содержит нарезанные кольцами и/или полукольцами толщиной 3±1 мм полипропиленовые трубы диаметром 20 мм или 32 мм, а в качестве мелкого заполнителя - кварцевый песок при следующем соотношении компонентов, мас. ч: портландцемент 21,45; кварцевый песок 64,23-66,63; нарезанные кольцами и/или полукольцами толщиной 3±1 мм полипропиленовые трубы диаметром 20 мм или 32 мм 0,8-3,2; вода 11,105.
Составы бетонной смеси приведены в таблице.
Отработавшие, бракованные полипропиленовые трубы диаметром 20 мм или 32 мм (для водоснабжения) или их обрезки нарезают кольцами и/или полукольцами. Толщина колец или полуколец 3±1 мм.
Для приготовления бетонной смеси подготавливают и дозируют сырьевые компоненты. Портландцемент (М500), кварцевый песок, нарезанные кольцами и/или полукольцами толщиной 3±1 мм полипропиленовые трубы смешивают, добавляют воду и вновь смешивают. Полученную бетонную смесь укладывают в металлические (предварительно смазанные машинным маслом) формы и оставляют до затвердевания. Затем изделия извлекают из форм и транспортируют на склад готовой продукции.
Источники информации
1. RU №2083523, 1997.